(57)【特許請求の範囲】
【請求項１】
複数の第１の糸と該複数の第１の糸に直交する複数の第２の糸とを互いに平織りし、一方の主面及び該一方の主面に対向する他方の主面を有する未加工のメッシュ織物を作製する工程と、
該未加工のメッシュ織物の前記他方の主面に弾性体シートを貼り付ける工程と、
前記他方の主面に弾性体シートを貼り付けた状態で、前記未加工のメッシュ織物に対し、カレンダー加工を行なう工程と、
該カレンダー加工後に、前記弾性体シートを剥がす工程
とを含むことを特徴とするメッシュ織物の製造方法。
【発明の詳細な説明】
【技術分野】
【０００１】
本発明は、スクリーン印刷法にて、電子部品、ＩＣ回路等の精密部品や精密プリント回路等を製造する際に用いるメッシュ織物（スクリーンファブリック）、このメッシュ織物を用いたスクリーン印刷版及びメッシュ織物の製造方法に関する。
【背景技術】
【０００２】
従来、スクリーン印刷版では支持体としてポリエステル等の化学繊維からなるメッシュ織物（スクリーンファブリック）が用いられていたが、電子部品や精密部品の微細化の要求に伴い高寸法精度が得られるステンレス等の金属メッシュ織物が主流となっている。
【０００３】
一方で、高精度且つ薄く印刷するという要求も高まっており、これに対しては加熱された一対の平滑ロール（カレンダーロール）により金属メッシュ織物の表面を厚み方向に圧延加工する等の手法により、金属メッシュ織物の両面を平滑化するカレンダー加工が用いられてきた。
【０００４】
金属メッシュ織物の両面に対するカレンダー加工は、金属メッシュ織物の厚みが薄くなるだけではなく、カレンダー加工に伴う糸の高強度化、縦糸・横糸の強度の均一化、縦糸・横糸の交点部のリジッド効果等に起因する高寸法精度や、スクリーンの厚みの均一化なども付随効果としてあった。
【０００５】
現在では電子部品の微細化・高精度化から、更なるスクリーン版の高精度化が要求されている。特に５０μｍ以下のファインパターンを有する高精度スクリーン版においてはカレンダー加工を施して両面を平坦化した金属メッシュ織物を使用して印刷を行なうと、糸の交点部のカレンダー加工面が平らなためペーストの回り込みや転移性が悪くなる。
【０００６】
このため、両面を平坦化した金属メッシュ織物を使用してスクリーン印刷を行なうと、カレンダー加工を施していない金属メッシュ織物を使用した場合に比較して印刷欠けや断線などが発生しやすく、又ペースト厚みのバラツキが大きい傾向があった。
【０００７】
このため、金属メッシュ織物の圧延平坦部を研磨によって面取りして、ペーストの回り込みを向上させる技術が提案されている（特許文献１参照。）。
【特許文献１】特開２００６−３２６９５３公報
【発明の開示】
【発明が解決しようとする課題】
【０００８】
しかしながら、特許文献１において提案された糸の交点の平坦部を研磨する方法によっても、ペーストの回り込みや転移性の改善は十分ではないため、印刷欠けや断線などが発生しやすく、又ペースト厚みのバラツキがある。
【０００９】
そこで本発明は、高寸法精度を有し、ペースト厚みを薄く印刷でき、断線の発生が起こり難く、ペースト厚みのバラツキの小さなメッシュ織物、このメッシュ織物を用いたスクリーン印刷版及びメッシュ織物の製造方を提供することを目的とする。
【課題を解決するための手段】
【００１０】
上記目的を達成するために、本発明の第１の態様は、複数の第１の糸とこの複数の第１の糸に直交する複数の第２の糸とが互いに平織りされたスクリーン印刷版用のメッシュ織物に関する。即ち、本発明の第１の態様に係るメッシュ織物は、このメッシュ織物の一方の主面において、複数の第１の糸と複数の第２の糸とのそれぞれの交点に位置する複数の第２の糸が、一方の主面に平行な平坦部を備え、一方の主面に対向するメッシュ織物の他方の主面において、複数の第１の糸と複数の第２の糸とのそれぞれの交点には平坦部が存在しないことを特徴とする。
【００１１】
本発明の第２の態様は、枠と、この枠に周辺を固定され、複数の第１の糸とこの複数の第１の糸に直交する複数の第２の糸とが互いに平織りされたメッシュ織物とを備えるスクリーン印刷版に関する。即ち、本発明の第２の態様に係るスクリーン印刷版は、このメッシュ織物の一方の主面において、複数の第１の糸と複数の第２の糸とのそれぞれの交点に位置する複数の第２の糸が、一方の主面に平行な平坦部を備え、一方の主面に対向するメッシュ織物の他方の主面において、複数の第１の糸と複数の第２の糸とのそれぞれの交点には平坦部が存在しないことを特徴とする。
【００１２】
本発明の第３の態様は、（イ）複数の第１の糸とこの複数の第１の糸に直交する複数の第２の糸とを互いに平織りし、一方の主面及びこの一方の主面に対向する他方の主面を有する未加工のメッシュ織物を作製する工程と、（ロ）この未加工のメッシュ織物の他方の主面に弾性体シートを貼り付ける工程と、（ハ）他方の主面に弾性体シートを貼り付けた状態で、未加工のメッシュ織物に対し、カレンダー加工を行なう工程と、（ニ）このカレンダー加工後に、弾性体シートを剥がす工程とを含むメッシュ織物の製造方法であることを要旨とする。
【発明の効果】
【００１３】
本発明によれば、高寸法精度を有し、ペースト厚みを薄く印刷でき、断線の発生が起こり難く、ペースト厚みのバラツキの小さなメッシュ織物、このメッシュ織物を用いたスクリーン印刷版及びメッシュ織物の製造方法を提供できる。
【発明を実施するための最良の形態】
【００１４】
次に、図面を参照して、本発明の第１〜第３の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【００１５】
又、以下に示す第１〜第３の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１６】
（第１の実施の形態）
本発明の第１の実施の形態に係るスクリーン印刷版のメッシュ織物（スクリーンファブリック）は、図１に示ように、縦に平行に並べた複数の縦糸（第１の糸）１２j-1，１２j，１２j+1，…の間に、横に平行に並べた複数の横糸（第２の糸）１１i-1，１１i，１１i+1，…を、１本ずつ交互に交差させるように平織りされている。複数の縦糸（第１の糸）１２j-1，１２j，１２j+1，…と複数の横糸（第２の糸）１１i-1，１１i，１１i+1，…とは、互いに直交している。
【００１７】
図１（ａ）及び（ｃ）に示すように、このメッシュ織物の一方の主面（第１の主面）においては、縦糸１２j-1，１２j，１２j+1，…と横糸１１i-1，１１i，１１i+1，…とのそれぞれの交点が一方の主面に平行な楕円形の平坦部１３i-1j-1，１３i-1j，１３i-1j+1，…，１３ij-1，１３ij，１３ij+1，…，１３i+1j-1，１３i+1j，１３i+1j+1，…を備えるが、 図１（ｂ）及び（ｃ）に示すように、他方の主面（第２の主面）においては、縦糸１２j-1，１２j，１２j+1，…と横糸１１i-1，１１i，１１i+1，…とのそれぞれの交点には平坦部が存在しない。第１の実施の形態に係るスクリーン印刷版のメッシュ織物は、図１（ｂ）及び（ｃ）に示す他方の主面（第２の主面）をプリント面としてスクリーン印刷版とする。
【００１８】
図１に示ように、一方の主面（第１の主面）にのみ一方の主面に平行な平坦部１３i-1j-1，１３i-1j，１３i-1j+1，…，１３ij-1，１３ij，１３ij+1，…，１３i+1j-1，１３i+1j，１３i+1j+1，…を形成する方法としては、例えばカレンダー加工の際にメッシュ織物の他方の主面（第２の主面）に保護層となる弾性体シートを貼り付けて加工を行なうと他方の主面（第２の主面）は加工されず、保護層のない一方の主面（第１の主面）のみにカレンダー加工を施すことが可能である。しかし加工方法はこれに限定されるわけではなく、研磨やエッチングや熱圧延などの他の方法で加工することも可能である。又メッシュ織物としては金属メッシュ、ポリエステルメッシュ、ナイロンメッシュ、ポリアリレートメッシュなどを用いることが可能である。
【００１９】
図２に示すように、第１の実施の形態に係るスクリーン印刷版は、木製又は金属製（例えばアルミ製）の矩形状の枠１にメッシュ織物２を、その４辺を引っ張って所定の張力（テンション）を持たせた状態で接着等により取り付け、メッシュ織物２上に感光膜３を塗布し、露光、現像工程を経て所定のパターン（図２は、メッシュ織物２の他方の主面（第２の主面）側から見た図であり、例示的に渦巻き状のパターンを示している。）を形成して構成されている。
【００２０】
図３は、 図２のＡ−Ａ方向から見た第１の実施の形態に係るメッシュ織物の略示断面図であり、図３では上側に示した面である一方の主面（第１の主面）には、縦糸１２q-1，１２q，１２q+1と横糸１１pとのそれぞれの交点に一方の主面に平行な平坦部１３pq-1，１３pq，１３pq+1が形成され、図３では下側に示した他方の主面（第２の主面）の縦糸１２q-1，１２q，１２q+1と横糸１１pとのそれぞれの交点には平坦部が存在しない。第１の実施の形態に係るスクリーン印刷版のメッシュ織物は、図３では上側に示した一方の主面（第１の主面）をスキージ面とし、図３では下側に示した他方の主面（第２の主面）をプリント面とする。
【００２１】
図４は、 図３の略示断面図の部分を中心とする図２に示したメッシュ織物２の他方の主面（第２の主面）側の拡大図であり、縦糸１２q-1，１２q，１２q+1と横糸１１pとが、１本ずつ交互に交差した平織り構造を示している。図示されたように、他方の主面（第２の主面）側においては、縦糸１２q-1，１２q，１２q+1と横糸１１pとのそれぞれの交点には平坦部が存在しない。
【００２２】
図２に示した第１の実施の形態に係るスクリーン印刷版を使用してスクリーン印刷機により印刷を行なうときは、被印刷物台（ステージ）上に真空吸着その他の方法によって載置固定された被印刷物とメッシュ織物２（印刷版）との間に隙間（ギャップ）をとり、枠１を印刷機本体にセットする。この状態で、メッシュ織物２の一方の主面（第１の主面）上にインキを塗布し、次いでスキージをメッシュ織物２に圧接させて、メッシュ織物２を被印刷物の表面に押圧し接触する。この状態で、スキージを所定の方向へ移動させ、メッシュ織物２の開口部を通してインキ（ペースト）を被印刷物に転写する。
【００２３】
図５は、４００メッシュ、線径２３μｍの第１の実施の形態に係るメッシュ織物２に対し、図３に示すように、感光膜（感光性乳剤）３の膜厚１０μｍによりパターン幅３０μｍのパターンを形成して製版したスクリーン印刷版を用いた１０ショット目の印刷の印刷物の写真である。図１０に示す両面に平坦部を備えたメッシュ織物（比較例）を用いたスクリーン印刷版による印刷物の写真と比較すれば、図５に示すように、第１の実施の形態に係るスクリーン印刷版では断線の発生を抑制できる。
【００２４】
図６は、被印刷物上のインキ（ペースト）の厚みをキーエンス製のデジタルマイクロスコープＶＨＸ−２００にて３次元像の測定を行なった結果である。デジタルマイクロスコープＶＨＸ−２００で測定した３次元像はカラー表示されるが、図６ではカラー表示を線図に換算して等高線表示している。図１１に示す両面に平坦部を備えたメッシュ織物（比較例）を用いたスクリーン印刷版による結果と比較すれば、図６に示すように第１の実施の形態に係るスクリーン印刷版によれば、メッシュ織物の交点部でもペーストの回り込みが良いため極端に薄く印刷されることが抑制され、被印刷物上のインキ（ペースト）の厚みのバラツキが小さいことが分かる。
【００２５】
図１０及び図１１に印刷結果を示した比較例に係るスクリーン印刷版のメッシュ織物（スクリーンファブリック）は、図７に示ように、縦に平行に並べた複数の縦糸２２j-1，２２j，２２j+1，…の間に、横に平行に並べた複数の横糸２１i-1，２１i，２１i+1，…を、１本ずつ交互に交差させるように平織りされている。 図７（ａ）及び（ｃ）に示すように、このメッシュ織物の一方の主面（第１の主面）においては、縦糸２２j-1，２２j，２２j+1，…と横糸２１i-1，２１i，２１i+1，…とのそれぞれの交点が楕円形の平坦部２３i-1j-1，２３i-1j，２３i-1j+1，…，２３ij-1，２３ij，２３ij+1，…，２３i+1j-1，２３i+1j，２３i+1j+1，…を備え、更に、 図７（ｂ）及び（ｃ）に示すように、他方の主面（第２の主面）において、縦糸２２j-1，２２j，２２j+1，…と横糸２１i-1，２１i，２１i+1，…とのそれぞれの交点に平坦部２４i-1j-1，２４i-1j，２４i-1j+1，…，２４ij-1，２４ij，２４ij+1，…，２４i+1j-1，２４i+1j，２４i+1j+1，…を備え、両面が平坦化されている。
【００２６】
図８は、 図９に示した比較例に係るメッシュ織物のＡ−Ａ方向から見た略示断面図であり、図８では上側に示した一方の主面（第１の主面）には、縦糸２２q-1，２２q，２２q+1と横糸２１pとのそれぞれの交点に平坦部２３pq-1，２３pq，２３pq+1が形成され、図８では下側に示した他方の主面（第２の主面）の縦糸２２q-1，２２q，２２q+1と横糸２１pとのそれぞれの交点にも平坦部２４pq-1，２４pq，２４pq+1が形成され、両面が平坦化されている。比較例に係るスクリーン印刷版のメッシュ織物は、図８では上側に示した一方の主面（第１の主面）をスキージ面とし、下側に示した他方の主面（第２の主面）をプリント面とする。 
図９は、 比較例に係るメッシュ織物２の他方の主面（第２の主面）側の拡大図であり、縦糸２２q-1，２２q，２２q+1と横糸２１pとが、１本ずつ交互に交差した平織り構造を示している。図示されたように、他方の主面（第２の主面）側には、縦糸２２q-1，２２q，２２q+1，…と横糸２１p-1，２１p，２１p+1，…とのそれぞれの交点に平坦部２４p-1q-1，２４p-1q，２４p-1q+1，…，２４pq-1，２４pq，２４pq+1，…，２４p+1q-1，２４p+1q，２４p+1q+1，…が設けられ、両面が平坦化されている。
【００２７】
図１０は、図５と同様に、４００メッシュ、線径２３μｍの比較例に係るメッシュ織物２に対し、図８に示すように、感光膜（感光性乳剤）３の膜厚１０μｍによりパターン幅３０μｍのパターンを形成して製版したスクリーン印刷版を用いた１０ショット目の印刷の印刷物の写真である。図５に示す場合と同一条件で印刷したが、図１０に示すように、比較例に係るスクリーン印刷版では断線が発生していることが分かる。
【００２８】
図１１は、図６と同様に、被印刷物上のインキ（ペースト）の厚みをデジタルマイクロスコープＶＨＸ−２００にて測定した結果を等高線表示したものである。図６に示した場合と同一条件で印刷したが、図１１に示すように比較例に係るスクリーン印刷版の場合は、メッシュ織物の交点部へのペーストの回り込みが悪いため極端に薄く印刷される部分があり、図６に示した場合に比して、被印刷物上のインキ（ペースト）の厚みのバラツキが大きいことが分かる。
【００２９】
表１は、第１の実施の形態に係るメッシュ織物の実施例として、片面のみに平坦部を備えた５００メッシュ、線径１６μｍ；４００メッシュ、線径２３μｍ；及び、３２５メッシュ、線径２８μｍの３仕様のメッシュ織物を用意し、同様に、比較例に係るメッシュ織物として、両面に平坦部を備えた５００メッシュ、線径１６μｍ；４００メッシュ、線径２３μｍ；及び、３２５メッシュ、線径２８μｍの３仕様のメッシュ織物を用意し、それぞれのメッシュ織物でスクリーン印刷版を製版し、印刷物の断線の個数を比較した結果を示すものである。実施例に係るメッシュ織物では、平坦化された加工面（第１の主面）をスキージ面として、感光膜（感光性乳剤）の厚さを１０μｍでスクリーン印刷版を製版し、両面に平坦部を備えた比較例に係るメッシュ織物も同一の感光膜（感光性乳剤）の厚さでスクリーン印刷版を製版した。但し被印刷物はグリーンシートとし、インキ（ペースト）はＡｇペーストとした。表１においては、ライン１００本中で発生した断線の個数を、実施例と比較例に係るメッシュ織物を用いたスクリーン印刷版についてそれぞれ比較している。
【表１】
0005351404.tif 000002
【００３０】
表１に示すように、比較例に係るメッシュ織物を用いたスクリーン印刷版によるスクリーン印刷では、３２５メッシュ、線径２８μｍでは２本、４００メッシュ、線径２３μｍでは８本、５００メッシュ、線径１６μｍでは１９本と微細化が進むにつれ、断線の本数が増えている。しかし、表１に示すように、３版のいずれの実施例に係るメッシュ織物を用いたスクリーン印刷版によるスクリーン印刷で、まったく断線が発生していないことが分かる。
【００３１】
表２は、表１に示した実施例に係るスクリーン印刷版の３版と比較例に係るスクリーン印刷版の３版の計６版について、それぞれ２０個（母集団の個数Ｎ＝２０）の印刷物を用意し、統計的に、インキ（ペースト）の厚みの平均値、標準偏差、範囲を求めたものである。
【表２】
0005351404.tif 000003
【００３２】
表２に示すように、３版のいずれの実施例に係るスクリーン印刷版も、比較例に係るスクリーン印刷版よりもインキ（ペースト）の厚みの平均値が高く、標準偏差が低く、バラツキの範囲も小さいことが分かる。
【００３３】
上記のように、第１の実施の形態に係るメッシュ織物によれば、従来のカレンダー加工を施したメッシュ織物を使用したスクリーン印刷版と同程度の高寸法精度を有し又ペースト厚みを薄く印刷できる。且つ、第１の実施の形態に係るメッシュ織物によれば、従来品のペーストの回り込みや転移性の悪さを抑制できるため断線の発生が起こり難い。更に、第１の実施の形態に係るメッシュ織物によれば、ペーストの回り込みが良いためペースト厚みのバラツキを抑制できる。
【００３４】
（第２の実施の形態）
第１の実施の形態に係るメッシュ織物では、図１（ｃ）及び図３に示すように、横糸（第２の糸）１１i-1，１１i，１１i+1，…と縦糸（第１の糸）１２j-1，１２j，１２j+1，…とが、互いに上下方向（織物の表裏面方向）に交互にずれて位置する。このため、平坦面を有する被印刷物に対してスクリーン印刷時に横糸１１i-1，１１i，１１i+1，…と縦糸１２j-1，１２j，１２j+1，…の両方が接するが、第２の実施の形態に係るメッシュ織物では、縦糸（第１の糸）１２j-1，１２j，１２j+1，…が実質的に同一平面上に位置し、第１の実施の形態に係るメッシュ織物に比べて横糸（第２の糸）１１i-1，１１i，１１i+1，…の曲率が高く、縦糸１２j-1，１２j，１２j+1，…が被印刷物と接触しないようになっている。複数の縦糸（第１の糸）１２j-1，１２j，１２j+1，…と複数の横糸（第２の糸）１１i-1，１１i，１１i+1，…とは、互いに直交していることは、第１の実施の形態に係るメッシュ織物と同様である。
【００３５】
図示を省略しているが、本発明の第２の実施の形態に係るスクリーン印刷用版の金属メッシュ織物は、図１に示したのと同様に、一方の主面（第１の主面）においては、縦糸（第１の糸）１２j-1，１２j，１２j+1，…と横糸（第２の糸）１１i-1，１１i，１１i+1，…とのそれぞれの交点に位置する横糸（第２の糸）１１i-1，１１i，１１i+1，…の上面には、一方の主面に平行な楕円形の平坦部を備えるが、他方の主面（第２の主面）においては、縦糸１２j-1，１２j，１２j+1，…と横糸１１i-1，１１i，１１i+1，…とのそれぞれの交点には平坦部が存在しない。
【００３６】
第２の実施の形態に係るメッシュ織物では、縦糸１２j-1，１２j，１２j+1，…が実質的に同一平面上に位置し、第１の実施の形態に係るメッシュ織物に比べて横糸１１i-1，１１i，１１i+1，…の曲率が高いので、縦糸１２j-1，１２j，１２j+1，…と横糸１１i-1，１１i，１１i+1，…とのそれぞれの交点に位置する横糸１１i-1，１１i，１１i+1，…の上面に平坦部がない場合は、
一方の主面（第１の主面）をスキージ面とすると、メッシュ織物の横糸１１i-1，１１i，１１i+1，…が大きく曲がっているためスキージとの接触面積が小さく印刷圧力が高くなりスキージの磨耗が大きくなる。一方の主面（第１の主面）側において、縦糸１２j-1，１２j，１２j+1，…と横糸１１i-1，１１i，１１i+1，…とのそれぞれの交点に位置する横糸１１i-1，１１i，１１i+1，…の上面に平坦部を備えるようにすることにより、印刷圧力が分散されスキージ磨耗を抑制することができた。
【００３７】
縦糸１２j-1，１２j，１２j+1，…が同一平面上に固定されるようにするため、第２の実施の形態に係るメッシュ織物を構成する金属製横糸１１i-1，１１i，１１i+1，…としては、強度が６００〜１５００Ｎ／ｍｍ2 、好ましくは８００〜１５００Ｎ／ｍｍ2 の、通常のメッシュ織物を織るのに使われるものがいずれも使用できるが、金属製縦糸１２j-1，１２j，１２j+1，…には、強度が１０００Ｎ／ｍｍ2 以上（好ましくは１３００〜３０００Ｎ／ｍｍ2 ）で、横糸１１i-1，１１i，１１i+1，…の強度よりも少なくとも２００Ｎ／ｍｍ2 大きい強度を有したものが使用され、最大強度のものとしては２７００Ｎ／ｍｍ2 程度のものが使用できる。但し、第２の実施の形態に係るメッシュ織物の金属製横糸１１i-1，１１i，１１i+1，…及び縦糸１２j-1，１２j，１２j+1，…の材質は特に限定されるものではなく、スクリーン印刷版に使用される金属メッシュを構成する各種金属材、例えばステンレス、ニッケル、ニッケル合金、チタン、チタン合金、銅等が使用できるが、好ましいのはステンレスである。横糸１１i-1，１１i，１１i+1，…及び縦糸１２j-1，１２j，１２j+1，…の材質は一般的には同じで良いが、各糸の強度及び強度差が前述の条件を満たせば、同じ材質に限定されるものではない。
【００３８】
図示を省略しているが、縦糸１２j-1，１２j，１２j+1，…が同一平面上に固定される断面構造により、第２の実施の形態に係るメッシュ織物では、メッシュ織物が被印刷物と接触する面積が小さくなり、塗布されるインキあるいはペーストが十分にメッシュ織物の下側まで充填される。このため、第１の実施の形態に係るメッシュ織物と同様なメッシュ織物の交点部へのペーストの回り込みが良く極端に薄く印刷されることが抑制され、被印刷物上のインキ（ペースト）の厚みのバラツキが小さいという効果を維持しつつ、更に、第１の実施の形態に係るメッシュ織物に比べて、より高い印刷膜厚が得られ、印刷時にピンホールが発生する率が低くなるという利点が得られる。
【００３９】
又、図２に示されるような第１の実施の形態に係るメッシュ織物の場合では、印刷時に下層の凹凸の影響を受けると、メッシュ織物の表面に対応した格子目が下層との間に干渉縞が生じて、均一な印刷が行えないという問題があったが、第２の実施の形態に係るスクリーン印刷版の場合には、メッシュ織物の被印刷物に接触する面積が小さくなることによって、印刷物の表面の平滑性が高くなり、多層印刷時に下層の凹凸の影響を受けることが少なくなり、干渉縞の発生を防止することができる。
【００４０】
（第２の実施の形態の変形例）
なお、第１の糸及び第２の糸のどちらを縦糸とし、どちらを横糸とするかは選択の問題であり、上記の説明において、縦糸１２j-1，１２j，１２j+1，…と横糸１１i-1，１１i，１１i+1，…とを入れ替えても良い。即ち、第２の実施の形態の変形例に係るメッシュ織物では、横糸１１i-1，１１i，１１i+1，…が実質的に同一平面上に位置し、第１の実施の形態に係るメッシュ織物に比べて縦糸１２j-1，１２j，１２j+1，…の曲率が高く、横糸１１i-1，１１i，１１i+1，…が被印刷物と接触しないようになっている。そして、一方の主面（第１の主面）においては、縦糸１２j-1，１２j，１２j+1，…と横糸１１i-1，１１i，１１i+1，…とのそれぞれの交点に位置する縦糸１２j-1，１２j，１２j+1，…の上面には、一方の主面に平行な楕円形の平坦部を備えるが、他方の主面（第２の主面）においては、縦糸１２j-1，１２j，１２j+1，…と横糸１１i-1，１１i，１１i+1，…とのそれぞれの交点には平坦部が存在しないようにしても、上記の第２の実施の形態に係るメッシュ織物と同様な効果を奏することが可能である。
【００４１】
横糸１１i-1，１１i，１１i+1，…が同一平面上に固定されるようにするため、第２の実施の形態の変形例に係るメッシュ織物を構成する金属製縦糸１２j-1，１２j，１２j+1，…としては、強度が６００〜１５００Ｎ／ｍｍ2 、好ましくは８００〜１５００Ｎ／ｍｍ2 の、通常のメッシュ織物を織るのに使われるものがいずれも使用できるが、金属製横糸１１i-1，１１i，１１i+1，…には、強度が１０００Ｎ／ｍｍ2 以上（好ましくは１３００〜３０００Ｎ／ｍｍ2 ）で、縦糸１２j-1，１２j，１２j+1，…の強度よりも少なくとも２００Ｎ／ｍｍ2 大きい強度を有したものが使用され、最大強度のものとしては２７００Ｎ／ｍｍ2 程度のものが使用できる。
【００４２】
（第３の実施の形態）
本発明の第３の実施の形態に係るスクリーン印刷版のメッシュ織物（スクリーンファブリック）は、図示を省略するが、図１に示した第１の実施の形態に係るスクリーン印刷版のメッシュ織物と同様に、縦に平行に並べた複数の縦糸（第１の糸）１２j-1，１２j，１２j+1，…の間に、横に平行に並べた複数の横糸（第２の糸）１１i-1，１１i，１１i+1，…を、１本ずつ交互に交差させるように平織りされ、一方の主面（第１の主面）においては、縦糸１２j-1，１２j，１２j+1，…と横糸１１i-1，１１i，１１i+1，…とのそれぞれの交点が一方の主面に平行な楕円形の平坦部１３i-1j-1，１３i-1j，１３i-1j+1，…，１３ij-1，１３ij，１３ij+1，…，１３i+1j-1，１３i+1j，１３i+1j+1，…を備え、他方の主面（第２の主面）においては、縦糸１２j-1，１２j，１２j+1，…と横糸１１i-1，１１i，１１i+1，…とのそれぞれの交点には平坦部が存在しない。しかし、第１の実施の形態とは異なり、第３の実施の形態に係るスクリーン印刷版のメッシュ織物は、平坦部が存在する一方の主面（第１の主面）側をプリント面とし、平坦部が存在しない他方の主面（第２の主面）側をスキージ面として用いる。
【００４３】
例えば、液晶の配光膜が形成されたガラス基板上にシール剤などをスクリーン印刷する場合、印刷の圧力によりガラス基板上の配光膜にメッシュ織物のメッシュ痕が発生する。そのため配光膜に与える印刷の圧力を分散させる目的で両面にカレンダー加工を施したメッシュ織物（例えば、４００メッシュ、線径２３μｍ等）を用いた版で印刷を行なうと、シール剤の吐出量が少ない。
【００４４】
このような場合、第３の実施の形態に係るメッシュ織物を用い、平坦部を有する一方の主面（第１の主面）側をプリント面とし、平坦部を有しない他方の主面（第２の主面）側をスキージ面にすれば、メッシュ痕の発生を抑制し、且つシール剤の吐出量を多くして印刷することが可能である。
【００４５】
（その他の実施の形態）
上記のように、本発明は第１〜第３の実施の形態によって記載したが、この開示の一部をなす論述及び図面は本発明を限定するものであると理解すべきではない。この開示から当業者には様々な代替実施の形態、実施例及び運用技術が明らかとなろう。
【００４６】
例えば、既に述べた第２の実施の形態の説明においては、縦糸（第１の糸）１２j-1，１２j，１２j+1，…が実質的に同一平面上に位置し、第１の実施の形態に係るメッシュ織物に比べて横糸（第２の糸）１１i-1，１１i，１１i+1，…の曲率が高く、縦糸１２j-1，１２j，１２j+1，…が被印刷物と接触しないようになっている場合を例示的に示したが、第１の実施の形態と第２の実施の形態との中間的な平織り構造でも構わない。即ち、第２の実施の形態に係るメッシュ織物では、縦糸１２j-1，１２j，１２j+1，…が実質的に同一平面上に位置する構造を示したが、完全に同一平面ではなく、縦糸１２j-1，１２j，１２j+1，…が線の太さの１／６〜１／２程度上下にずれるような平織り構造にして、縦糸１２j-1，１２j，１２j+1，…と横糸１１i-1，１１i，１１i+1，…とのそれぞれの交点に位置する縦糸１２j-1，１２j，１２j+1，…及び横糸１１i-1，１１i，１１i+1，…の両方の上面に平坦部を設けても良い。この場合は、横糸１１i-1，１１i，１１i+1，…の上面の平坦部の面積の方が、縦糸１２j-1，１２j，１２j+1，…の上面の平坦部の面積よりも大きくなる（場合によっては、横糸１１i-1，１１i，１１i+1，…の上面にのみ平坦部があることになる。）。この場合であっても、他方の主面（第２の主面）においては、縦糸１２j-1，１２j，１２j+1，…と横糸１１i-1，１１i，１１i+1，…とのそれぞれの交点には平坦部が存在しないようにすることは勿論である。このような、第１の実施の形態と第２の実施の形態との中間的な平織り構造でも、メッシュ織物が被印刷物と接触する面積が小さくなり、塗布されるインキあるいはペーストが十分にメッシュ織物の下側まで充填される。このため、第１の実施の形態に係るメッシュ織物と同様なメッシュ織物の交点部へのペーストの回り込みが良く極端に薄く印刷されることが抑制され、被印刷物上のインキ（ペースト）の厚みのバラツキが小さいという効果を維持しつつ、更に、第１の実施の形態に係るメッシュ織物に比べて、より高い印刷膜厚が得られ、印刷時にピンホールが発生する率が低くなるという利点が得られ、メッシュ織物の被印刷物に接触する面積が小さくなることによって、印刷物の表面の平滑性が高くなり、多層印刷時に下層の
凹凸の影響を受けることが少なくなり、干渉縞の発生を防止することができると同時に、印刷圧力が分散されるので、スキージ磨耗を抑制することができる。
【００４７】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００４８】
【図１】図１（ａ）は、本発明の第１の実施の形態に係るスクリーン印刷版のメッシュ織物の一方の主面（第１の主面）の一部を拡大して示した略示平面図であり、 図１（ｂ）は、本発明の第１の実施の形態に係るスクリーン印刷版のメッシュ織物の他方の主面（第２の主面）の一部を拡大して示した略示平面図であり、 図１（ｃ）は、 図１（ａ）のI−I方向から見た略示断面図である。
【図２】プリント面（第２の主面）から見た第１の実施の形態に係るスクリーン印刷版の概略を説明する平面図である。
【図３】図２のＡ−Ａ方向から見た第１の実施の形態に係るメッシュ織物の略示断面図である。
【図４】図３の略示断面図の部分を中心とする、プリント面（第２の主面）から見た第１の実施の形態に係るスクリーン印刷版のメッシュ織物の概略を説明する拡大平面図である。
【図５】４００メッシュ、線径２３μｍの第１の実施の形態に係るメッシュ織物に対し、感光膜（感光性乳剤）の膜厚１０μｍによりパターン幅３０μｍのパターンを形成して製版したスクリーン印刷版を用いた１０ショット目の印刷の印刷物の上面を撮影した写真である。
【図６】第１の実施の形態に係るスクリーン印刷版を用いた印刷において、被印刷物上のインキ（ペースト）の厚みをキーエンス製のデジタルマイクロスコープＶＨＸ−２００にて３次元像の測定を行なった結果を、線図に換算して等高線表示した模式図である。
【図７】図７（ａ）は、比較例に係るスクリーン印刷版のメッシュ織物の一方の主面（第１の主面）の一部を拡大して示した略示平面図であり、 図７（ｂ）は、比較例に係るスクリーン印刷版のメッシュ織物の他方の主面（第２の主面）の一部を拡大して示した略示平面図であり、 図７（ｃ）は、 図７（ａ）のVII−VII方向から見た略示断面図である。
【図８】比較例に係るメッシュ織物の図９のＡ−Ａ方向から見た略示断面図である。
【図９】図８の略示断面図の部分を中心とする、プリント面（第２の主面）から見た比較例に係るスクリーン印刷版のメッシュ織物の概略を説明する拡大平面図である。
【図１０】４００メッシュ、線径２３μｍの比較例に係るメッシュ織物に対し、感光膜（感光性乳剤）の膜厚１０μｍによりパターン幅３０μｍのパターンを形成して製版したスクリーン印刷版を用いた１０ショット目の印刷の印刷物の上面を撮影した写真である。
【図１１】比較例に係るスクリーン印刷版を用いた印刷において、被印刷物上のインキ（ペースト）の厚みをデジタルマイクロスコープＶＨＸ−２００にて３次元像の測定を行なった結果を、線図に換算して等高線表示した模式図である。
【符号の説明】
【００４９】
１…枠
２…メッシュ織物
３…感光膜
１１i-1，１１i，１１i+1，…，１１p…横糸
１２j-1，１２j，１２j+1，…１２q-1，１２q，１２q+1…縦糸
１３i-1j-1，１３i-1j，１３i-1j+1，…，１３ij-1，１３ij，１３ij+1，…，１３i+1j-1，１３i+1j，１３i+1j+1，…，１３pq-1，１３pq，１３pq+1…平坦部
【図１】
0005351404.tif 000004
【図２】
0005351404.tif 000005
【図３】
0005351404.tif 000006
【図４】
0005351404.tif 000007
【図５】
0005351404.tif 000008
【図６】
0005351404.tif 000009
【図７】
0005351404.tif 000010
【図８】
0005351404.tif 000011
【図９】
0005351404.tif 000012
【図１０】
0005351404.tif 000013
【図１１】
0005351404.tif 000014